(57)【要約】  固定側としてのハウジングに固定され、該ハウジングと相対回転する軸と摺動状態となるゴム状弾性体製リップシールであって、該リップシールが、ゴム状弾性体100重量部当り補強性充填剤1〜150重量部、平均粒径1μm以上の非補強性充填剤5〜90重量部、カップリング剤0.1〜5重量部、共架橋剤1〜15重量部および有機過酸化物0.5〜10重量部を配合したゴム組成物を加硫成形してなる、表面粗さRa(ISO 4287に対応するJIS B0601準拠)が1〜30μmの摺動面を有するウォーターポンプ用リップシール。このリップシールは、回転トルクや耐LLC性として問題となる、ゴム状弾性体の軟化や体積膨潤、さらには回転軸への堆積物の発生を防止し得るという効果を奏する。【特許請求の範囲】
【請求項１】
固定側としてのハウジングに固定され、該ハウジングと相対回転する軸と摺動状態となるゴム状弾性体製リップシールであって、該リップシールが、ゴム状弾性体100重量部当り補強性充填剤1〜150重量部、平均粒径1μm以上の非補強性充填剤5〜90重量部、カップリング剤0.1〜5重量部、共架橋剤1〜15重量部および有機過酸化物0.5〜10重量部を配合したゴム組成物を加硫成形してなる、表面粗さRa(ISO 4287に対応するJIS B0601準拠)が1〜30μmの摺動面を有するウォーターポンプ用リップシール。
【請求項２】
ゴム状弾性体が、水素化ニトリルゴム、EPDMまたはフッ素ゴムである請求項１記載のウォーターポンプ用リップシール。
【請求項３】
水素化ニトリルゴムが、末端官能基を有していない水素化ニトリルゴムである請求項１記載のウォーターポンプ用リップシール。
【請求項４】
非補強性充填剤がケイ酸アルミニウム、ケイ酸マグネシウム、ケイ酸カルシウム、炭素繊維、酸化鉄、酸化チタンおよび珪藻土からなる群から選ばれる少なくとも1種である請求項１記載のウォーターポンプ用リップシール。
【請求項５】
平均粒径1〜40μmの非補強性充填剤が用いられた請求項１または４記載のウォーターポンプ用リップシール。
【請求項６】
非補強性充填剤が5〜70重量部用いられた請求項１または４記載のウォーターポンプ用リップシール。
【請求項７】
補強性充填剤がカーボンブラックまたはシリカである請求項１記載のウォーターポンプ用リップシール。
【請求項８】
補強性充填剤が30〜70重量部用いられた請求項１または７記載のウォーターポンプ用リップシール。
【発明の詳細な説明】
【技術分野】
【０００１】
本発明は、ウォーターポンプ用リップシールに関する。さらに詳しくは、固定側としてのハウジングに固定され、該ハウジングと相対回転する軸と摺動状態となるゴム状弾性体製ウォーターポンプ用リップシールに関する。
【背景技術】
【０００２】
LLC(ロングライフクーラント)等の水系流体のシールに用いられるリップシールの場合、摺動面での潤滑性が悪いため、摺動による摩耗が大きく、発熱も大きい。有機酸、特に2-エチルヘキサン酸が添加されているLLCでは、リップシールの軟化や膨潤が大きく、シール性が低下するようになる。また、リン酸塩あるいはシリケートが添加されているLLCでは、軸にリン酸化合物やシリケート化合物が堆積し、リップシールとの間に隙間が生じ、シール性が低下するようになる。【０００３】
このような場合の潤滑性の向上のために、ウォーターポンプ用密封装置において、リップ潤滑用の潤滑グリースを用いることが、特許文献１に記載されている。【０００４】
より具体的には、LLC等の密封流体が機内側から機外側に漏洩しないよう、ハウジングおよび軸間に装着されるウォーターポンプ用密封装置において、シールリップ摺動部の潤滑性を向上させることができ、それによってシールリップが早期に摺動摩耗するのを防止することが可能な密封装置として、複数のシールリップと、リップ潤滑用グリースを含浸したグリース含浸部材とを有し、複数のシールリップ間の空間部にグリース含浸部材を配置するという構成、または軸に固定されるスリーブと、スリーブに摺動する第一および第二シールリップと、バックアップリングと、グリース含浸部材とを有し、両シールリップ間の空間部であってスリーブおよびバックアップリングが径方向に対向する径方向間隙部にグリース含浸部材を配置するという構成がとられている。【０００５】
一方、水素化ニトリルゴム100重量部当り約120重量部以上の合計量となるカーボンブラックおよび他の充填剤、例えばグラファイト、カーボンファイバー、シリカ、タルク、クレー、PTFE粉末、活性炭素カルシウム、けい酸カルシウム等を配合し、20℃における熱伝導率が0.4W/m・k以上であり、50％モジュラスが14MPa以上の架橋物を与える水素化ニトリルゴム組成物が提案されており(特許文献２参照)、この架橋物は摺動時の発熱量を大幅に低下させることができるので、摺動用あるいは高圧用シール材として好適に用いられると述べられているが、これをLLC等の水系流体のシールにリップシールとして用いた場合には、前記の如き各種性状の低下を免れない。【０００６】
また、NBR 100重量部に対し、ホワイトカーボン(シリカ)1〜150重量部および平均粒径を2μm以下でかつモース硬度6以上の無機化合物、例えば酸化アルミニウム、炭化ケイ素、炭化タングステン、酸化ジルコニウム、酸化鉄、酸化チタン、石英粉、窒化チタン、炭化チタン、炭化ジルコニウム等を0.5〜50重量部含有させたNBR組成物も提案されており(特許文献３参照)、その加硫成形物は耐摩耗性を損うことなく、シール材が摺動部位に使用された場合の長寿命化および省エネルギー化を達成せしめると述べられているが、これをLLC等の水系流体のシールにリップシールとして用いた場合には、やはり前記の如き各種性状の低下を免れない。
【先行技術文献】
【特許文献】
【０００７】
【特許文献１】特開２００８−１８０３４２号公報
【特許文献２】特開２００２−０８０６３９号公報
【特許文献３】特開２００６−０３７０４４号公報
【発明の概要】
【発明が解決しようとする課題】
【０００８】
本発明の目的は、固定側としてのハウジングに固定され、該ハウジングと相対回転する軸と摺動状態となるゴム状弾性体製リップシールであって、構造的解決手段によるものではなく、材質的解決方法として、回転トルクや耐LLC性として問題となる、ゴム状弾性体の軟化や体積膨潤、さらには回転軸への堆積物の発生を防止し得るウォーターポンプ用リップシールを提供することにある。
【課題を解決するための手段】
【０００９】
かかる本発明の目的は、固定側としてのハウジングに固定され、該ハウジングと相対回転する軸と摺動状態となるゴム状弾性体製リップシールであって、該リップシールが、ゴム状弾性体100重量部当り補強性充填剤1〜150重量部、平均粒径1μm以上の非補強性充填剤5〜90重量部、カップリング剤0.1〜5重量部、共架橋剤1〜15重量部および有機過酸化物0.5〜10重量部を配合したゴム組成物を加硫成形してなる、表面粗さRa(ISO 4287に対応するJIS B0601準拠)が1〜30μmの摺動面を有するウォーターポンプ用リップシールによって達成される。
【発明の効果】
【００１０】
本発明に係るウォーターポンプ用リップシールは、ゴム状弾性体に補強性充填剤、平均粒径が1μm以上の非補強性充填剤、カップリング剤、共架橋剤および有機過酸化物を配合したゴム組成物を加硫成形し、特定の表面粗さRa(ISO 4287に対応するJIS B0601準拠)を有する摺動面を形成させることにより、LLC等の水系流体によるゴム材料の軟化や膨潤、回転軸への堆積物の発生をいずれも効果的に抑制することができる。【００１１】
特に、充填剤が軸摺動面の接触面に存在することにより表面粗さを調整しているため、金型あるいはブラスト処理など加硫ゴム表面の表面粗さを加工によって調整しているものとは異なり、軸に堆積し易いリン酸等が添加されているLLCにおいても、充填剤が堆積物を切削させるといった効果が持続し、初期のみならずシール摩耗後においても堆積がみられなくなるといったすぐれた効果を奏する。さらには、リップシールの摺動面に表面粗さRaが1〜30μm程度の粗さが付与され、そこに液膜が形成されて潤滑状態を良化することにより、トルクが低減される。また、トルクが低減されることにより、摺動発熱が低減され、摩耗も抑制できる。さらに、平均粒径が1μm以上の充填剤を添加して用いることにより、ゴム状弾性体の硬度上昇を抑制しつつ、LLC等の水系流体が浸透した際の軟化や体積膨潤を抑えることが可能となる。
【発明を実施するための形態】
【００１２】
ウォーターポンプ用リップシールを形成するためのゴム状弾性体としては、水素化ニトリルゴム、EPDM、フッ素ゴム等の少なくとも一種のゴム状弾性体、好ましくは水素化ニトリルゴムが用いられる。ここで、水素化ニトリルゴムとしては、好ましくは末端官能基を有していないものが用いられる。
【００１３】
補強性充填剤としては、例えばカーボンブラック、シリカ等が挙げられる。またその平均粒径は5nm〜150μm、好ましくは5nm〜50μmのものが用いられる。これらの補強性充填剤は、ゴム状弾性体100重量部当り1〜150重量部、好ましくは30〜70重量部の割合で用いられる。補強性充填剤の配合割合がこれよりも少ないと、必要とされるゴム物性値が得られず、一方これよりも多い割合で用いられると、ゴムのシール性が低下するようになる。
【００１４】
非補強性充填剤である補強性充填剤以外の充填剤としては、種々のものを用いることができるが、好ましくはケイ酸アルミニウム(Al2O3・SiO2)、ケイ酸マグネシウム(4SiO2・3MgO・H2O)、ケイ酸カルシウム(CaSiO3)等のケイ酸塩や炭素繊維、酸化鉄、酸化チタン、珪藻土等であって、レーザー解析法を用いて測定された平均粒径(炭素繊維にあっては繊維径)が1μm以上、好ましくは1〜40μmのものが用いられる。このような平均粒径の非補強性充填剤を用いることにより、硬度上昇を抑制しつつ、LLCが浸透した際の軟化や体積膨潤を抑えることができる。また、このような充填剤が摺動面に存在することで、リン酸塩等が添加されているLLC使用時に生ずる軸への堆積物を切削して、堆積を抑制することが継続的に可能である。
【００１５】
さらには、摺動面に約1〜30μm程度の粗さが付与され、それの働きにより液膜が形成されて潤滑状態が良化し、トルクの低減、摺動発熱の低減、摩耗の抑制などを可能とする。摺動面への表面粗さRa約1〜30μmの付与は、充填剤種やその配合量の調整によって行われる。Raがこれより小さい場合には摺動面の潤滑状態が悪くなり、また堆積物の切削効果が小さくなることから摺動面に堆積物が生じてシール性が悪化するようになる。一方、Raがこれより大きい場合には、摺動面の隙間が大きくなってしまい、やはりシール性が悪化するようになる。
【００１６】
一方、平均粒径が1μm未満の非補強性充填剤を用いると、堆積物の切削効果が小さくなり、リン酸塩等が添加されているLLC使用時のシール性の確保ができなくなり、さらには液膜形成能力が低下するので、潤滑状態の悪化へとつながることになる。
【００１７】
これらの非補強性充填剤は、ゴム状弾性体100重量部当り5〜90重量部、好ましくは5〜70重量部の割合で用いられる。充填剤の配合割合がこれよりも少ないと、本発明の目的とする所望の効果が得られず、一方これよりも多い配合割合で用いられると、物性評価(切断時伸び)が低下するようになる。
【００１８】
カップリング剤としては、シラン系、チタン系、ジルコニウム系、アルミニウム系等のカップリング剤が用いられ、好ましくはシラン系カップリング剤が用いられる。カップリング剤の存在により、ゴム／充填剤間の密着性が強固となり、LLCが浸透した際に生ずるゴム／充填剤界面に生ずるLLCが溜まるという現象が抑制され、その結果軟化や膨潤が抑制される。また、充填剤の体積効果により、膨潤するゴムポリマーの体積が相対的に減少するため、この点からも膨潤は抑制される。
【００１９】
シラン系カップリング剤としては、例えばビニルトリクロロシラン、ビニルトリメトキシシラン、ビニルエトキシシラン、2-(3,4-エポキシシクロヘキシル)エチルトリメトキシシラン、3-グリシドキシプロピルトリメトキシシラン、3-グリシドキシプロピルメチルジエトキシシラン、p-スチリルトリメトキシシラン、3-メタクリロキシプロピルメチルジメトキシシラン、3-メタクリロキシプロピルトリメトキシシラン、N-2-(アミノエチル)-3-アミノプロピルメチルジメトキシシラン、3-アミノプロピルトリメトキシシラン、N-フェニル-3-アミノプロピルトリメトキシシラン等のビニル系、グリシドキシ系、メタクリロキシ系またはアミノ系のシラン系カップリング剤が用いられる。
【００２０】
チタン系カップリング剤としては、例えばチタンジイソプロポキシビス(トリエタノールアミネート)、チタンラクテートアンモニウム塩、チタンラクテート、チタンジオクチロキシビス(オクチレングリコレート)等が、ジルコニウム系カップリング剤としては、例えばジルコニウムテトラn-ブトキシド、ジルコニウムテトラアセチルアセトネート、ジルコニウムトリブトキシモノアセチルアセトネート、ジルコニウムモノブトキシアセチルアセトネートビス(エチルアセトアセテート)、ジルコニウムブトキシビス(エチルアセトアセテート)、ジルコニウムテトラアセチルアセトネート、ジルコニウムトリブトキシモノステアレート等が、またアルミニウム系カップリング剤としては、例えばアセトアルコキシアルミニウムジイソプロピレート等がそれぞれ用いられる。
【００２１】
これらのカップリング剤は、ゴム状弾性体100重量部当り0.1〜5重量部、好ましくは0.5〜3重量部の割合で用いられる。カップリング剤の配合割合がこれよりも少ないと、浸漬試験の結果に劣るようになり、一方これ以上の配合割合で用いられると、破断時伸びなどの物性低下につながるようになる。
【００２２】
有機過酸化物としては、例えば第3ブチルパーオキサイド、ジクミルパーオキサイド、第3ブチルクミルパーオキサイド、1,1-ジ(第3ブチルパーオキシ)-3,3,5-トリメチルシクロヘキサン、2,5-ジメチル-2,5-ジ(第3ブチルパーオキシ)ヘキサン、2,5-ジメチル-2,5-ジ(第3ブチルパーオキシ)ヘキシン-3、1,3-ジ(第3ブチルパーオキシイソプロピル)ベンゼン、2,5-ジメチル-2,5-ジ(ベンゾイルパーオキシ)ヘキサン、第3ブチルパーオキシベンゾエート、第3ブチルパーオキシイソプロピルジカーボネート、n-ブチル-4,4-ジ(第3ブチルパーオキシ)バレレート等が、ゴム状弾性体100重量部当り0.5〜10重量部、好ましくは1〜8重量部の割合で用いられる。
【００２３】
有機過酸化物架橋に際しては、共架橋剤としての多官能性不飽和化合物、例えばトリアリルイソシアヌレート、トリアリルシアヌレート、トリアリルトリメリテート、トリメチロールプロパントリメタクリレート、N,N′-m-フェニレンビスマレイミド等が、ゴム状弾性体100重量部当り1〜15重量部、好ましくは2〜10重量部の割合で用いられる。共架橋剤を用いることによって、架橋がタイトになり、LLCが浸透したときの軟化や膨潤が抑制される。従ってこれ以下の配合割合では、浸漬試験の結果に劣り、すなわち十分な軟化や膨潤の抑制ができず、一方これ以上の割合で用いられると、切断時伸びなどの物性評価で劣る結果となる。
【００２４】
以上の各成分からなる組成物中には、ステアリン酸、パルミチン酸、パラフィンワックス等の加工助剤、酸化亜鉛、酸化マグネシウム、ハイドロタルサイト等の受酸剤、老化防止剤、可塑剤などのゴム工業で一般的に使用されている配合剤が、必要に応じて適宜添加されて用いられる。
【００２５】
ゴム組成物の調製は、インターミックス、ニーダ、バンバリーミキサ等の混練機またはオープンロールなどを用いて混練することによって行われ、それの架橋は射出成形機、圧縮成形機、加硫プレス等を用いて、一般に約150〜200℃で約3〜60分間程度加熱することによって行われ、必要に応じて約100〜200℃で約1〜24時間程度加熱する二次架橋が行われる。
【００２６】
加硫成形されたリップシールには、平均粒径1μm以上の充填剤の存在により、その摺動面の表面粗さRa(JIS B 0601で定義された算術平均高さ)が1〜30μmの凹凸が形成されているので、固定側としてのハウジングに固定され、該ハウジングと相対回転する軸と摺動状態となるゴム状弾性体製リップシールとして用いられたとき、前記の如き各種効果を奏するようになる。
【実施例】
【００２７】
次に、実施例について本発明を説明する。【００２８】
実施例１
水素化ニトリルゴム(日本ゼオン製品Zetpol 2011)〔HNBR〕100重量部
カーボンブラック(東海ゴム製品G-SO)〔CB〕              45  〃  
ケイ酸アルミニウム                                    15  〃  
(竹原化学工業5号クレー；平均粒径5.3μm) 
シラン系カップリング剤(信越シリコーン製品KBM602)     0.5  〃  
共架橋剤A(三菱レイヨン製品アクリエステルED；           6  〃  
エチレングリコールジメタクリレート)
老化防止剤(川口化学工業製品アンテージ6C；              3  〃  
N-1,3-ジメチルブチル-N'-フェニル-p-
フェニレンジアミン)
有機過酸化物A(日本油脂製品パーブチルP；                3  〃  
α,α'-ジ(第3ブチルパーオキシ)
ジイソプロピルベンゼン)  
以上の各成分を10インチロールで混練し、混練物について180℃、5分間の一次加硫および150℃、1時間のオーブン加硫(二次加硫)を行い、シート状ゴムシート(厚さ2mm)およびリップシールをそれぞれ加硫成形した。【００２９】
得られた架橋物について、次の各項目の測定を行った。なお、試験片としては、物性評価、浸漬試験にはシート状ゴムを用い、またトルク試験、堆積試験にはリップシールが用いられた。
物性評価：ISO 37に対応するJIS K6251に準拠して、切断時伸びを測
定し、150％以上のものを○、150％未満のものを×として
評価した
トルク試験：水をシール流体として、直径15mmの軸を回転数0〜5000
rpmで回転させてトルクを測定し、比較例１と比較して
トルクが低いもを○、トルクが同等かそれ以上のものを
×として評価した
浸漬試験：ISO 1817に対応するJIS K6258に準拠して、有機酸が添加
されているLLC水溶液(濃度30容積％)中に、120℃、大気圧
(自然昇温)、2000時間の条件下で浸漬し、浸漬後の体積変
化率が＋10％未満のものを○、＋10％以上のものを×とし
て評価した
堆積試験：リン酸が添加されているLLC水溶液(濃度30容積％)をシー
ル流体として、6000rpm、120℃、0.15MPa、50時間の条件
下で回転試験を実施し、試験後軸の摺動部に堆積のないも
のを○、堆積があるものを×として評価した
表面粗さ：ISO 4287に対応するJIS B0601に準拠して、リップシール
摺動面の算術平均高さRa(3回)を測定
シール性：堆積試験時におけるLLC水溶液の漏れ速度(ml／時)を測定
し、漏れ速度が0.2ml／時 未満のものを○、0.2ml／時 以
上のものを×として評価【００３０】
実施例２
実施例１において、ケイ酸アルミニウム量が5重量部に変更されて用いられた。【００３１】
実施例３
実施例１において、ケイ酸アルミニウム量が70重量部に変更されて用いられた。【００３２】
実施例４
実施例１において、ケイ酸アルミニウム量が30重量部に変更され、さらに炭素繊維(大阪ガスケミカル製品ドナカーボS-241；繊維径13μm、繊維長130μm)15重量部が用いられた。【００３３】
実施例５
実施例１において、水素化ニトリルゴムの代わりに、同量(100重量部)のEPDM(三井化学製品EPT3045)が用いられた。【００３４】
実施例６
フッ素ゴム(ダイキン工業製品ダイエルG901)             100重量部
カーボンブラック(G-SO)                                45  〃  
ケイ酸アルミニウム(5号クレー)                         15  〃  
シラン系カップリング剤(KBM-602)                      0.5  〃  
共架橋剤B(日本化成製品タイクWH-60；                    3  〃  
トリアリルイソシアヌレート)
有機過酸化物B(日本油脂製品パーヘキサ25B40；            2  〃  
2,5-ジメチル-2,5-ジ(第3ブチルパーオキシ)
ヘキサン、純度40％)
以上の各成分を用い、実施例１と同様に混練、加硫成形および測定が行われた。【００３５】
実施例７
実施例１において、ケイ酸アルミニウムの代わりに、同量(15重量部)のケイ酸カルシウム(NYCO製品NYAD 1250；平均粒径4.5μm)が用いられた。【００３６】
実施例８
実施例４において、ケイ酸アルミニウムの代わりに、同量(30重量部)のケイ酸カルシウム(NYAD 1250)が用いられた。【００３７】
実施例９
実施例１において、ケイ酸アルミニウムの代わりに、炭素繊維(大阪ガスケミカル製品ドナカーボS-341：繊維径18μm、繊維長180μm) 40重量部が用いられた。【００３８】
各実施例で得られた評価結果は、用いられた各成分量(単位：重量部)と共に、次の表１に示される。
表１                           
実１ 実２ 実３ 実４ 実５ 実６ 実７ 実８ 実９
〔組成物成分〕
HNBR                 100  100  100  100   −   −  100  100  100 
EPDM                  −   −   −   −  100   −   −   −   − 
フッ素ゴム            −   −   −   −   −  100   −   −   − 
CB                    45   45   45   45   45   45   45   45   45 
ケイ酸Al(粒径5.3μm)  15    5   70   30   15   15   −   −   − 
ケイ酸Ca(粒径4.5μm)  −   −   −   −   −   −   15   30   − 
炭素繊維(繊維径13μm) −   −   −   15   −   −   −   15   − 
炭素繊維(繊維径18μm) −   −   −   −   −   −   −   −   40 
Si系カップリング剤   0.5  0.5  0.5  0.5  0.5  0.5  0.5  0.5  0.5 
共架橋剤A              6    6    6    6    6   −    6    6    6 
共架橋剤B             −   −   −   −   −    6   −   −   − 
老化防止剤             3    3    3    3    3    3    3    3    3 
有機過酸化物A          3    3    3    3    3   −    3    3    3 
有機過酸化物B         −   −   −   −   −    3   −   −   − 
〔評価結果〕
物性評価              ○   ○   ○   ○   ○   ○   ○   ○   ○ 
トルク試験            ○   ○   ○   ○   ○   ○   ○   ○   ○ 
浸漬試験              ○   ○   ○   ○   ○   ○   ○   ○   ○ 
堆積試験              ○   ○   ○   ○   ○   ○   ○   ○   ○ 
表面粗さRa    (μm)  4.0  1.5  4.8  8.2  4.1  4.3  4.0  5.6  20.0
シール性              ○   ○   ○   ○   ○   ○   ○   ○   ○ 【００３９】
比較例１
実施例１において、ケイ酸アルミニウムの代わりに、同量(15重量部)のクレー(竹原化学工業製品ハイドライト；平均粒径0.68μm)が用いられた。【００４０】
比較例２
実施例１において、ケイ酸アルミニウム量が100重量部に変更されて用いられた。【００４１】
比較例３
実施例１において、共架橋剤A量が20重量部に変更されて用いられた。【００４２】
比較例４
実施例１において、シラン系カップリング剤が用いられなかった。【００４３】
比較例５
実施例１において、共架橋剤Aが用いられなかった。【００４４】
比較例６
実施例１において、ケイ酸アルミニウム、シラン系カップリング剤および共架橋剤Aがいずれも用いられなかった。【００４５】
比較例７
比較例１において、クレーの代わりに、雲母粉(林化成製品MC-120W、粒径53.3μm) 30重量部が用いられた。【００４６】
各比較例で得られた評価結果は、用いられた各成分量(単位：重量部)と共に、次の表２に示される。
表２
比１ 比２ 比３ 比４ 比５ 比６ 比７
〔組成物成分〕
HNBR                 100   100   100   100   100   100   100  
CB                    45    45    45    45    45    45    45  
ケイ酸Al(粒径5.3μm)  −   100    15    15    15    −    −  
クレー(粒径0.68μm)   15    −    −    −    −    −    −  
雲母粉(粒径53.3μm)   −    −    −    −    −    −    30  
Si系カップリング剤    0.5  0.5   0.5    −   0.5    −   0.5  
共架橋剤A              6     6    20     6    −    −     6  
老化防止剤             3     3     3     3     3     3     3  
有機過酸化物A          3     3     3     3     3     3     3  
〔評価結果〕
物性評価              ○    ×    ×    ○    ○    ○    ×  
トルク試験            ×    ○    ○    ○    ○    ×    ○  
浸漬試験              ○    ○    ○    ×    ×    ×    ○  
堆積試験              ×    ○    ○    ○    ○    ×    ○  
表面粗さRa    (μm)  0.5   5.1   3.9   3.8   4.2   0.3  41.2  
シール性              ×    ○    ○    ○    ○    ×    ×  
【手続補正書】
【提出日】平成27年3月25日(2015.3.25)
【手続補正１】
【補正対象書類名】明細書
【補正対象項目名】０００５
【補正方法】変更
【補正の内容】
【０００５】
一方、水素化ニトリルゴム100重量部当り約120重量部以上の合計量となるカーボンブラックおよび他の充填剤、例えばグラファイト、カーボンファイバー、シリカ、タルク、クレー、PTFE粉末、活性炭酸カルシウム、けい酸カルシウム等を配合し、20℃における熱伝導率が0.4W/m・k以上であり、50％モジュラスが14MPa以上の架橋物を与える水素化ニトリルゴム組成物が提案されており(特許文献２参照)、この架橋物は摺動時の発熱量を大幅に低下させることができるので、摺動用あるいは高圧用シール材として好適に用いられると述べられているが、これをLLC等の水系流体のシールにリップシールとして用いた場合には、前記の如き各種性状の低下を免れない。
【手続補正２】
【補正対象書類名】明細書
【補正対象項目名】００２６
【補正方法】変更
【補正の内容】
【００２６】
加硫成形されたリップシールには、平均粒径1μm以上の充填剤の存在により、その摺動面の表面粗さRa(JIS B 0601で定義された算術平均粗さ)が1〜30μmの凹凸が形成されているので、固定側としてのハウジングに固定され、該ハウジングと相対回転する軸と摺動状態となるゴム状弾性体製リップシールとして用いられたとき、前記の如き各種効果を奏するようになる。
【手続補正３】
【補正対象書類名】明細書
【補正対象項目名】００２９
【補正方法】変更
【補正の内容】
【００２９】
得られた架橋物について、次の各項目の測定を行った。なお、試験片としては、物性評価、浸漬試験にはシート状ゴムを用い、またトルク試験、堆積試験にはリップシールが用いられた。
物性評価：ISO 37に対応するJIS K6251に準拠して、切断時伸びを測
定し、150％以上のものを○、150％未満のものを×として
評価した
トルク試験：水をシール流体として、直径15mmの軸を回転数0〜5000
rpmで回転させてトルクを測定し、比較例１と比較して
トルクが低いもを○、トルクが同等かそれ以上のものを
×として評価した
浸漬試験：ISO 1817に対応するJIS K6258に準拠して、有機酸が添加
されているLLC水溶液(濃度30容積％)中に、120℃、大気圧
(自然昇温)、2000時間の条件下で浸漬し、浸漬後の体積変
化率が＋10％未満のものを○、＋10％以上のものを×とし
て評価した
堆積試験：リン酸が添加されているLLC水溶液(濃度30容積％)をシー
ル流体として、6000rpm、120℃、0.15MPa、50時間の条件
下で回転試験を実施し、試験後軸の摺動部に堆積のないも
のを○、堆積があるものを×として評価した
表面粗さ：ISO 4287に対応するJIS B0601に準拠して、リップシール
摺動面の算術平均粗さRa(3回)を測定
シール性：堆積試験時におけるLLC水溶液の漏れ速度(ml／時)を測定
し、漏れ速度が0.2ml／時 未満のものを○、0.2ml／時 以
上のものを×として評価
【手続補正４】
【補正対象書類名】特許請求の範囲
【補正対象項目名】請求項３
【補正方法】変更
【補正の内容】
【請求項３】
水素化ニトリルゴムが、末端官能基を有していない水素化ニトリルゴムである請求項２記載のウォーターポンプ用リップシール。
【国際調査報告】
2014126240.tif 000002
2014126240.tif 000003
2014126240.tif 000004
2014126240.tif 000005